КОМПОЗИЦИОННЫЙ ГИПСОСОДЕРЖАЩИЙ ВОЛОКНИСТЫЙ ПРОДУКТ И БУМАГА, СОДЕРЖАЩАЯ ТАКОЙ ПРОДУКТ

1. Композиционный гипсосодержащий волокнистый продукт, где гипс содержится в виде кристаллов на поверхности волокна, а кристаллы гипса получены путем взаимодействия полугидрата сульфата кальция и/или ангидрита сульфата кальция и водной суспензии волокон, причем размеры кристаллов гипса составляют от 0,1 до 5,0 мкм.
2. Композиционный гипсосодержащий волокнистый продукт по п.1, где полугидрат сульфата кальция содержит α-полугидрат сульфата кальция или β-полугидрат сульфата кальция.
3. Композиционный гипсосодержащий волокнистый продукт по п.1, где волокно содержит целлюлозное волокно, такое как волокно крафт-массы, волокно механической массы, волокно макулатурной массы или синтетическое волокно.
4. Композиционный гипсосодержащий волокнистый продукт по п.1, где массовое отношение гипса к волокну в расчете на сухое вещество составляет от 95:5 до 50:50, предпочтительно от 75:25 до 50:50.
5. Композиционный гипсосодержащий волокнистый продукт по любому из пп.1-4, дополнительно содержащий природное или синтетическое полимерное связующее, и/или оптический отбеливатель, и/или модификатор реологии, и/или проклеивающие агенты.
6. Способ получения композиционного гипсосодержащего волокнистого продукта, включающий приведение в контакт полугидрата сульфата кальция и/или ангидрита сульфата кальция и водной суспензии волокон с образованием кристаллов гипса на поверхности волокон, где размеры кристаллов гипса составляют от 0,1 до 5,0 мкм.
7. Способ по п.6, где полугидрат сульфата кальция содержит α-полугидрат сульфата кальция или β-полугидрат сульфата кальция.
8. Способ по п.6, где волокно содержит целлюлозное волокно, такое как волокно крафт-массы, волокно механической массы, волокно макулатурной массы или синтетическое волокно.
9. Способ по п.6, где массовое отношение гипса к волокну в расчете на сухое вещество составляет от 95:5 до 50:50, предпочтительно от 75:25 до 50:50.
10. Способ по п.6, где массовое отношение полугидрата сульфата кальция и/или ангидрита кальция к воде при кристаллизации составляет от 0,03 до 0,6:1, предпочтительно от 0,05 до 0,5:1.
11. Способ по п.6, где содержание сухого вещества волокон при кристаллизации составляет от 3 до 30 мас.%.
12. Способ по п.6, где содержание полугидрата сульфата кальция и/или ангидрита сульфата кальция при кристаллизации составляет от 5 до 57 мас.%.
13. Способ по п.6, дополнительно включающий сушку и измельчение полученного продукта с получением композиционного гипсосодержащего волокнистого продукта в виде частиц.
14. Способ по п.6, где кристаллизацию проводят в отсутствие модификаторов габитуса кристаллов.
15. Способ по п.6, где кристаллизацию проводят в присутствии модификаторов габитуса кристаллов.
16. Способ по п.15, где модификатор габитуса кристаллов добавляют в воду или водную суспензию волокон перед добавлением полугидрата сульфата кальция и/или ангидрита сульфата кальция.
17. Способ по п.15, где модификатор габитуса кристаллов является соединением, содержащим в своей молекуле одну или несколько карбоксильных или сульфогрупп, либо является солью такого соединения.
6
18. Способ по п.17, где модификатор габитуса кристаллов выбран из группы, состоящей из этилендиаминянтарной кислоты (EDDS), иминодиянтарной кислоты (ISA), этилендиаминтетрауксусной кислоты (EDTA), диэтилентриаминпентауксусной кислоты (DTPA), нитрилотриуксусной кислоты (NTA), N-бис-(2-(1,2-дикарбоксиэтокси)этиласпарагиновой кислоты (AES), ди-, тетра- и гексааминостильбенсульфокислот и их солей, таких как аминотриэтоксисукцинат натрия (Na-TCA), а также алкилбензолсульфонатов.
19. Способ по п.15, где модификатор габитуса кристаллов предпочтительно используют в количестве от 0,01 до 5,0 мас.% на основании массы полугидрата сульфата кальция и/или ангидрита сульфата кальция.
20. Способ по п.6, где при кристаллизации добавляют фиксатив.
21. Способ по п.20, где фиксатив выбирают из группы, состоящей из полиалюминий хлорида, полидиаллилдиметиламмоний хлорида (поли-DADMAC), анионных и катионных полиакрилатов.
22. Применение композиционного гипсосодержащего волокнистого продукта, охарактеризованного по любому из пп.1-5, в качестве наполняющего пигмента или кроющего пигмента в производстве бумаги, особенно высокосортной бумаги.
23. Бумажный продукт, содержащий композиционный гипсосодержащий волокнистый продукт, охарактеризованный по любому из пп.1-5, в качестве наполняющего пигмента или кроющего пигмента.
24. Бумажный продукт по п.23, где количество композиционного гипсосодержащего волокнистого продукта составляет от 10 до 60 мас.%, предпочтительно от 20 до 50 мас.% в расчете на сухое вещество.
25. Бумажный продукт по п.23 или 24, представляющий собой высокосортную бумагу.